(57)【特許請求の範囲】
【請求項１】
口腔内の歯根上に形成した土台から模型土台を作り、他方模型土台の頂面を覆う咬合形状を有する覆い部と該覆い部の周縁部から立ち下げられて模型土台の頂部周面に嵌合される嵌合部とを有し且つ該覆い部と嵌合部とが熱可塑性プラスチックフィルムで一体成形された全体が浅い王冠形を呈する歯冠咬合部成形用型材を用意し、該歯冠咬合部成形用型材を上記模型土台に常粘性を有するソフトワックスを介し被冠して同型材の咬合形状を有する上記覆い部と該覆い部によって覆われる上記模型土台の頂面との間にソフトワックス層を形成すると共に上記嵌合部と土台の頂面直下の周面との間にソフトワックス層を形成し、該咬合形状を有する覆い部の局部を加熱コテにより熱変形させつつ上記ソフトワックス層を変形させて咬合形状を修正し、更に上記歯冠咬合部成形用型材で被冠されていない模型土台外周面をハードワックスで被覆して上記歯冠咬合部成形用型材と一体なワックス型部を形成し、この歯冠咬合部成形用型材とワックス型部とから成る歯冠成形用複合型材を金属材と置換成形することを特徴とする金属歯冠の製造法。
【請求項２】
上記ソフトワックスを予め内填し且つ開口面を保護フィルムにより封止した上記歯冠咬合部成型用型材を用意し、該歯冠咬合部成型用型材を保護フィルムを剥離して上記模型土台の頂部に被冠し上記ソフトワックス層を形成することを特徴とする請求項１記載の金属歯冠の製造法。
【発明の詳細な説明】
【０００１】
【発明の属する技術分野】
本発明は口腔内の歯根上に形成された土台に被せる金属歯冠の製造法に関する。
【０００２】
【従来の技術】
出願人は特開２００１−６１８６４号公報によって、口腔内の歯根上に形成した土台から模型土台を作り、該模型土台の頂部に浅い王冠形を呈するプラスチックフィルム製の歯冠咬合部成形用型材を接着剤を介して被冠し、この歯冠咬合部成形用型材で被冠されていない模型土台外周面をワックスで被覆して上記歯冠咬合部成形用型材と一体な歯冠成形用複合型材を形成し、この歯冠成形用複合型材を金属材と置換成形する金属歯冠の製造法を提供している。
【０００３】
上記歯冠咬合部成型用型材は熱可塑性プラスチックフィルムを資材とし、これに熱プレスを施すことによって浅い王冠形に成型される。従って熱可塑性プラスチックフィルムを用いる目的は、上記歯冠咬合部成型用型材を熱プレス成形するためである。
【０００４】
又歯冠咬合部成型用型材を模型土台に被冠する際に、接着剤としてソフトワックスを用いる例を示しているが、このソフトワックスは模型土台と歯冠咬合部成型用型材を接着する接着剤としての機能と、同型材を模型土台に押し付けた時に塑性変形して適正な姿勢で被冠せしめる機能を有する。
【０００５】
【発明が解決しようとする課題】
上記歯冠咬合部成型用型材は技工士の技術を要することなく、咬合形状を容易に与えることができる利点を有する。例えば奥歯の咬合形状は数種類の典型形状に分類され、上記歯冠咬合部成型用型材によって基本的な咬合形状を与え、個人によって異なる微妙な咬合形状の修正は、金属歯冠を治療現場において歯医者が切削加工することによって対処していた。
【０００６】
然しながら、治療現場における修正には限度があり、咬合不良を患者に強いる問題や、修正作業に負担を強いる問題を有している。
【０００７】
【課題を解決するための手段】
本発明は上記問題を抜本的に解決する新規な金属歯冠の製造法を提供するものである。
【０００８】
本発明に係る金属歯冠の製造法は、口腔内の歯根上に形成した土台から模型土台を作り、他方浅い王冠形を呈する熱可塑性プラスチックフィルムから成る歯冠咬合部成形用型材を用意する。
【０００９】
そして該歯冠咬合部成形用型材を上記模型土台にソフトワックスを介し被冠し、同型材の咬合形状を有する覆い部と該覆い部にて覆われる模型土台の頂面との間にソフトワックス層を形成し、該咬合形状を有する覆い部の局部を加熱コテにより熱変形させつつ上記ソフトワックス層を変形させて咬合形状を修正し、前記金属置換を図る金属歯冠の製造法を採用する。
【００１０】
上記金属歯冠の製造法は、熱可塑性プラスチックフィルムから成る歯冠咬合部成形用型材の熱可塑性と、ソフトワックスの塑性又は／及び熱溶融性とが協働して、加熱コテによる煩雑な咬合形状の修正が容易に行え、治療現場での負担を軽減する。
【００１１】
又上記歯冠咬合部成型用型材内に上記ソフトワックスを予め内填し且同型材の開口面を保護フィルムにより封止したものを用意する。そして該歯冠咬合部成型用型材を保護フィルムを剥離して上記模型土台の頂部に被冠し上記ソフトワックス層を形成する。これによりソフトワックスの品質特性を維持し、ソフトワックス量の適正化と、ソフトワックス層の厚みの適正化に資する。
【００１２】
上記熱可塑性プラスチックフィルムの適材としてエチレンメチルメタアクリレートを主材とするエマソフト（商品名、オカモト株式会社製）を用いる。
【００１３】
このエマソフトは、即ちエマソフト製フィルム及び該フィルムから成る歯冠咬合部成型用型材は、適度な剛性と弾性を有して保形効果を備え、上記模型土台に被冠する歯冠咬合部成型用型材として適性である。
【００１４】
【発明の実施の形態】
以下本発明の実施形態例を図１及び図４に基づいて説明する。
【００１５】
図１Ａにおいて１０はプラスチックフィルムから成る歯冠咬合部成形用型材であり、該型材１０は熱可塑性プラスチックフィルム１０′に熱プレス成形を施して形成する。
【００１６】
該歯冠咬合部成形用型材１０は口腔内の歯根上に形成した土台から型取りした模型土台１の頂面を覆う咬合形状１１を有する覆い部１２と、該覆い部１２の周縁部から立ち下げられて模型土台１の頂部周面に嵌合される嵌合部１３とを有し、上記覆い部１２と嵌合部１３とが熱可塑性プラスチックフィルム１０′で一体成形され、全体が浅い王冠形を呈する。
【００１７】
上記嵌合部１３の下端面１７はその周面に対して成す角度αを略直角にする。
【００１８】
上記歯冠咬合部成形用型材１０は、例えば図４のＡ図に示すように、熱可塑性プラスチックフィルム１０′に雌型１８と雄型１９を用いて加熱プレス加工を行って、Ｂ図に示す１枚のフィルム１０′上にプレス成形された複数の歯冠咬合部成形用型材１０を得る。
【００１９】
次いで同Ｃ図に示すように、歯冠咬合部成形用型材１０の嵌合部１３の側方から刃物により上記嵌合部１３の基部を切断して上記嵌合部１３の下端面１７をその周面に対し略直角にしつつ歯冠咬合部成型用型材１０をフィルム１０′から分離する。
【００２０】
上記熱可塑性プラスチックフィルム１０′の適材としてエチレンメチルメタアクリレートを主材とする、東京都文京区本郷３丁目２７番地１２号  オカモト株式会社製のエマソフト（商品名）を用いる。
【００２１】
上記エマソフトはエチレンメチルメタアクリレート（ＥＭＭＡ）を略８０パーセント（重量比）に、ポリエチレン（ＰＥ）を略２０パーセント（重量比）混合し、更に適当な顔料及び助剤を添加したものである。
【００２２】
このエマソフトは、即ちエマソフト製フィルム及び該フィルムから成る歯冠咬合部成型用型材は、適度な剛性と弾性を有して保形効果を備え、上記模型土台に被冠する歯冠咬合部成型用型材として適性である。
【００２３】
上記により熱可塑性プラスチックフィルム１０′から成る浅い王冠形の歯冠咬合部成形用型材１０を準備し、他方図１のＢ図に示すように、口腔内の歯根上に形成した土台８から模型土台１を作り、該模型土台１の頂部のみを、ソフトワックス１４を介し上記歯冠咬合部成形用型材１０にて被冠する。
【００２４】
上記歯冠咬合部成型用型材１０はその覆い部１２にて模型土台１の頂面を覆うと共に、嵌合部１３にて同頂面直下の周面を包囲し、同土台１の頂面と同型材１０の覆い部１２間にソフトワックス層１４′を形成し、同様に嵌合部１３と土台１の頂面直下の周面との間にソフトワックス層１４′を形成する。
【００２５】
好ましい例示として、図３に示すように上記歯冠咬合部成型用型材１０の内腔部に上記ソフトワックス１４を予め内填して内腔部内周面に密着させると共に、同型材１０の開口面を保護フィルム２４により封止したものを用意する。
【００２６】
そして上記歯冠咬合部成型用型材１０を保護フィルム２４を剥離して上記模型土台１の頂部に被冠し、上記ソフトワックス層１４′を形成する。これによりソフトワックス１４の品質特性を維持し、ソフトワックス１４の量の適正化と、ソフトワックス層１４′の厚みの適正化に資する。又技工士のソフトワックス塗布作業の軽減を図り、同作業の迅速化を図る。
【００２７】
次に図１のＣ図に示すように、上記歯冠咬合部成形用型材１０が被冠されていない模型土台１の外周面をワックス１５、好ましくはハードワックスで被覆して、Ｄ図に示すように、歯茎と接することとなるマージン部４の切削加工を行ってワックス型部１５′を形成し、上記歯冠咬合部成形用型材１０と一体な歯冠成形用複合型材１６を形成する。
【００２８】
上記ワックス型部１５′を形成するワックス１５は、熱可塑性プラスチックフィルム１０′から成る歯冠咬合部成形用型材１０の嵌合部１３の下端面１７（剪断面）と密着し、即ちプラスチックフィルムの肉厚面と密着し、嵌合部１３の下端面１７から外方へ張り出さないように塗着する。
【００２９】
即ちワックス型部１５′は上記歯冠咬合部成形用型材１０が被冠されていない模型土台１の外周面に密着しつつ、ソフトワックス層１４′にて嵩上げされた歯冠咬合部成形用型材１０の嵌合部１３の端面１７と密着し、該端面１７から外方へ張り出さないように整正する。
【００３０】
そして図１のＥ図に示すように、上記歯冠咬合部成形用型材１０と、該歯冠咬合部成形用型材１０に対応する模型歯２０との咬み合わせ界面に、両面に転写塗料を塗布した咬合紙２１を介在し、上記歯冠咬合部成形用型材１０と模型歯２０を咬み合わせ、摺り合わせることによって、Ｆ図に示す如き咬み合わせ不良部の着色２２を行う。即ち咬み合わせ不良部を特定する。
【００３１】
次に上記歯冠咬合部成形用型材１０の咬み合わせ不良部である着色部２２を加熱コテ２３によってタッチ乃至押圧し、ソフトワックス層１４′を変形させつつ、着色部２２によって特定された咬み合わせ不良部たる覆い部１２の局部を熱変形させ、実際の咬み合わせに適合する咬合形状１１に修正する。
【００３２】
ワックス１４，１５は熱によって容易に溶融し、殊にソフトワックス１４はこの熱溶融性と共に塑性に富み、即ち容易に加圧変形する柔らかさを有する。好ましくは常粘性を有するソフトワックス１４を用いる。
【００３３】
上記ソフトワックス層１４′は上記加熱コテ２３によるタッチ乃至押圧により覆い部１２の熱変形に追随して塑性変形するか、又は／及び加熱コテ２３による加熱により溶融して流動性を持ち変形する。
【００３４】
次に図１のＧ図に示すように、上記歯冠咬合部成形用型材１０とワックス型部１５′から成る歯冠成形用複合型材１６を模型土台１から脱型してスプルー５を歯冠咬合部成形用型材１０に付設する。
【００３５】
次に図２のＡ図に示すように、上記スプルー５を付設した歯冠成形用複合型材１６を鋳造型６内に設置し、スプルー５を通じて金や銀等の溶融金属９を注入し、該溶融金属９で歯冠成形用複合型材１６を焼却して該溶融金属９と置換する。
【００３６】
よってＢ図に示す如き、金属歯冠７を完成する。この金属歯冠７をＣ図に示すように、口腔内の土台８に被冠し、接着剤にて強固に取り付ける。
【００３７】
【発明の効果】
本発明に係る上記金属歯冠の製造法によれば、歯冠咬合部成型用型材によって基本咬合形状を与えつつ、熱可塑性プラスチックフィルムから成る歯冠咬合部成形用型材の熱可塑性と、ソフトワックスの塑性乃至熱溶融性とが協働して、加熱コテによる咬合形状の修正が容易に行え、治療現場での負担を軽減する。
【００３８】
又エマソフトは、適度な剛性と弾性を有して保形効果を備え、上記模型土台に被冠する歯冠咬合部成型用型材として適性である。
【００３９】
ソフトワックスを封入した歯冠咬合部成型用型材は、ソフトワックスの品質特性を維持し、ソフトワックス量の適正化と、ソフトワックス層の厚みの適正化に資することができる。
【図面の簡単な説明】
【図１】Ａ乃至Ｇは金属歯冠製造法を順を追って説明する断面図。
【図２】Ａ乃至Ｃは上記図１のＡ乃至Ｇに引き続く同製造法を順を追って説明する断面図。
【図３】金属歯冠製造法に用いる歯冠咬合部成型用型材の他例を示す断面図。
【図４】Ａ，Ｂ，Ｃは上記金属歯冠製造法に用いる歯冠咬合部成形用型材の製造法を順を追って説明する断面図。
【符号の説明】
１      模型土台
４      マージン部
５      スプルー
６      鋳造型
７      金属歯冠
８      土台
９      溶融金属
１０    歯冠咬合部成形用型材
１０′  熱可塑性プラスチックフィルム
１１    咬合形状
１２    覆い部
１３    嵌合部
１４    ソフトワックス
１４′  ソフトワックス層
１５    ワックス
１５′  ワックス型部
１６    歯冠成形用複合型材
１７    嵌合部下端面
１８    雌型
１９    雄型
２０    模型歯
２１    咬合紙
２２    咬み合わせ不良部を特定する着色部
２３    加熱コテ
２４    保護フィルム
【図１】
0003607243.tif 000002
【図２】
0003607243.tif 000003
【図３】
0003607243.tif 000004
【図４】
0003607243.tif 000005